(57)【特許請求の範囲】
【請求項１】
弾性材料からなる基体の表面の少なくとも一部に樹脂コーティング層が形成された弾性部材において、前記樹脂コーティング層が、基材樹脂１００質量部に対して１．５〜４５質量部の低摩擦粉体を含有し、かつ１００％モジュラスが２２〜３０ＭＰａの塗膜であることを特徴とする弾性部材。
【請求項２】
上記低摩擦粉体が、シリコーン樹脂粉末又はフッ素樹脂粉末である請求項１記載の弾性部材。
【請求項３】
上記低摩擦粉体の粒子形状が球状である請求項１又は２記載の弾性部材。
【請求項４】
上記低摩擦粉体の平均粒径Ｄ５０が１〜２０μｍである請求項１〜３のいずれか１項に記載の弾性部材。
【請求項５】
上記基体を形成する弾性材料が、ポリウレタンフォームである請求項１〜４のいずれか１項に記載の弾性部材。
【請求項６】
上記ポリウレタンフォームが、メカニカルフロス法により発泡成形されたものである請求項５記載の弾性部材。
【請求項７】
上記樹脂コーティング層の基材樹脂として水系ウレタン樹脂を含有するものである請求項１〜６のいずれか１項に記載の弾性部材。
【請求項８】
上記樹脂コーティング層の基材樹脂の一部としてポリカーボネート樹脂又はアクリル樹脂を含有する請求項１〜７のいずれか１項に記載の弾性部材。
【請求項９】
上記樹脂コーティング層が、上記基材樹脂及び低摩擦粉体をブチルセロソルブ又はメチルセロソルブの助溶剤と共に水に溶解して調製した塗料を、上記弾性基体の表面に塗布して形成した塗膜である請求項１〜８のいずれか１項に記載の弾性部材。
【請求項１０】
トナーカートリッジに設けられたトナー容器の開口部と、この開口部を開閉する蓋体との間に用いられるシール部材である請求項１〜９のいずれか１項に記載の弾性部材。
【請求項１１】
上記トナーカートリッジが、開口部と該開口部を開閉可能な蓋体を有するボトル本体を外筒内に回転自在に配設したものであり、常時は上記蓋体が閉状態で上記外筒体により拘束されており、ボトル本体が外筒内で回転することにより、該ボトル本体内から所定のタイミングで上記蓋体の拘束状態が解除されて該蓋体が開き、所定量のトナーがボルト本体から排出されるように構成されたものである請求項１０記載の弾性部材。
【発明の詳細な説明】
【技術分野】
【０００１】
本発明は、表面に樹脂コーティング層を有し、プリンタや複写機のトナーカートリッジに設けられたトナー容器の開口部のシール部材として好適に使用される弾性部材に関する。
【背景技術】
【０００２】
従来、プリンタや複写機のトナーカートリッジには、トナーの供給に応じて開閉する蓋が設けられたトナー容器が収容されており、その蓋の開閉により随時トナーが供給されるようになっている。
【０００３】
例えば、特開２０１１−６４９３０号公報（特許文献１）には、ボトル状のトナー容器（トナーボトル）を備えたトナーカートリッジ（プロセスカートリッジ）が開示されており、このトナー容器は、図１に示したように、開閉可能な蓋体１を有するボトル本体２を外筒３内に回転自在に配設したものであり、ボトル本体２が外筒３内で回転することにより、該ボトル本体２内から所定のタイミングで所定量のトナーｔを現像機構部に供給するようになっている。
【０００４】
即ち、外筒３内にほぼ同軸して回転可能に配設されたボトル本体２には、その周壁の一部にトナー排出用の開口部４が設けられており、この開口部４はボトル本体２に取り付けられた蓋体１により開閉するようになっている。蓋体１は、フラップ状に揺動して開口部４を開閉するものであり、その閉塞時にはボトル本体２の外周に取り付けられたシール部材５に蓋体１の周縁部が当接してトナーの漏出が防止されるようになっている。
【０００５】
このトナー容器からのトナーの供給は次のようにして行われる。
図１（Ａ）に示されているように、常時は上記蓋体１の先端部外面が外筒３の内周面に当接して閉方向へと押圧され、蓋体１の内面周縁部がシール部材５に圧接し、ボトル本体２の開口部４が粉密に閉塞された状態となっている。この状態から複写機等の現像操作に伴って上記ボトル本体２が図中反時計回り（矢印方向）に回転し、上記蓋体１はボトル本体２の開口部４を閉塞した状態で、その先端部外面が外筒３の内周面を摺動し、図１（Ｂ）に示されているように、蓋体１の先端部が外筒３に設けられたトナー排出口６に達すると外筒３内周面による蓋体１先端部の拘束状態が解除されて蓋体１が開き、トナーｔがボトル本体２から開口部４、蓋体１とシール部材５との間を順次通って、外筒３のトナー排出口６から排出され、所定量のトナーｔが現像機構部へと供給される。そして、ボトル本体２が更に回転し、図１（Ｃ）に示されているように、蓋体１の先端部が上記トナー排出口６を通過すると、再び外筒３内周面で蓋体１の先端部が閉方向に押圧されて蓋体１の内面周縁部がシール部材５に圧接し、ボトル本体２の開口部４が粉密に閉塞された状態となる。
【０００６】
このようなトナー容器では、トナーｔを収容したボトル本体２が回転しながら、トナーｔを排出供給するようになっているので、ボトル本体２内のトナーｔが流動しながら常に均等に均され、トナーｔを定量ずつ確実に排出供給することができる。しかしながら、ボトル本体２の回転により常にトナーｔが流動するため蓋体１と開口部４との間からトナーｔの漏出が発生しやすい。このトナー漏出を防止するには、シール部材５と蓋体１との間の粉密性を確実に保持する必要があるが、蓋体１とシール部材５とは開閉動作により何度も密着と解離が繰り返され、その度にシール部材５は圧縮と解放、摩擦を繰り返すことになる。このため、トナーｔの漏出を長期に亘り確実に防止するには、このシール部材５の性能が非常に重要である。
【０００７】
従来、このようなシール部材には、ポリウレタンフォーム等の弾性材料からなる基体の表面に樹脂コーティング層を形成して摺動性を付与した弾性部材が用いられている。例えば、ポリウレタンフォームからなる基体の表面に、アクリル樹脂、ウレタン樹脂、シリコーン樹脂等からなる樹脂塗料にフッ素樹脂粉末やシリコーン樹脂粉末などの低摩擦粉体を混合し塗布して、樹脂コーティング層を形成したシール部材が提案されている（特許文献２：特開２００２−２１４８９５号公報）。
【０００８】
しかしながら、上記コーティング層を形成するコーティング塗料は、基材樹脂と低摩擦粉体との組み合わせや配合量比によって、成膜性と摩擦係数とのバランスが大きく変動してシール部材の表面層として好適なコーティング層を形成することが難しく、必ずしも十分に満足し得る性能を有するシール部材が得られていないのが現状である。
【先行技術文献】
【特許文献】
【０００９】
【特許文献１】特開２０１１−６４９３０号公報
【特許文献２】特開２００２−２１４８９５号公報
【発明の概要】
【発明が解決しようとする課題】
【００１０】
本発明は上記事情に鑑みなされたもので、成膜性と低摩擦性とを両立した樹脂コーティング層を有し、プリンタや複写機等のトナーカートリッジに設けられたトナー容器の開口部のシール部材として好適に使用される弾性部材を提供することを目的とする。
【課題を解決するための手段】
【００１１】
本発明者は、上記の課題を解決するために鋭意検討を重ねた結果、ポリウレタンフォーム等の弾性材料からなる基体の表面に低摩擦性の樹脂コーティング層を塗布形成してトナー容器のシール部材などに用いられる弾性部材を得る際に、上記樹脂コーティング層にシリコーン樹脂粉末やフッ素樹脂粉末等の低摩擦粉体を基材樹脂１００質量部に対して１．５〜４５質量部配合すると共に、該コーティング層を形成する塗膜の１００％モジュラスを２２〜３０ＭＰａに調整することにより、成膜性と低摩擦性とを良好に両立したコーティング層を得ることができ、トナー容器の開口部に用いられるシール部材として好適に用いられる弾性部材が得られることを見い出し、本発明を完成したものである。
【００１２】
従って、本発明は、下記請求項１〜１１の弾性部材を提供するものである。
〔請求項１〕  弾性材料からなる基体の表面の少なくとも一部に樹脂コーティング層が形成された弾性部材において、前記樹脂コーティング層が、基材樹脂１００質量部に対して１．５〜４５質量部の低摩擦粉体を含有し、かつ１００％モジュラスが２２〜３０ＭＰａの塗膜であることを特徴とする弾性部材。
〔請求項２〕  上記低摩擦粉体が、シリコーン樹脂粉末又はフッ素樹脂粉末である請求項１記載の弾性部材。
〔請求項３〕  上記低摩擦粉体の粒子形状が球状である請求項１又は２記載の弾性部材。
〔請求項４〕  上記低摩擦粉体の平均粒径Ｄ５０が１〜２０μｍである請求項１〜３のいずれか１項に記載の弾性部材。
〔請求項５〕  上記基体を形成する弾性材料が、ポリウレタンフォームである請求項１〜４のいずれか１項に記載の弾性部材。
〔請求項６〕  上記ポリウレタンフォームが、メカニカルフロス法により発泡成形されたものである請求項５記載の弾性部材。
〔請求項７〕  上記樹脂コーティング層の基材樹脂として水系ウレタン樹脂を含有するものである請求項１〜６のいずれか１項に記載の弾性部材。
〔請求項８〕  上記樹脂コーティング層の基材樹脂の一部としてポリカーボネート樹脂又はアクリル樹脂を含有する請求項１〜７のいずれか１項に記載の弾性部材。
〔請求項９〕  上記樹脂コーティング層が、上記基材樹脂及び低摩擦粉体をブチルセロソルブ又はメチルセロソルブの助溶剤と共に水に溶解して調製した塗料を、上記弾性基体の表面に塗布して形成した塗膜である請求項１〜８のいずれか１項に記載の弾性部材。
〔請求項１０〕  トナーカートリッジに設けられたトナー容器の開口部と、この開口部を開閉する蓋体との間に用いられるシール部材である請求項１〜９のいずれか１項に記載の弾性部材。
〔請求項１１〕  上記トナーカートリッジが、開口部と該開口部を開閉可能な蓋体を有するボトル本体を外筒内に回転自在に配設したものであり、常時は上記蓋体が閉状態で上記外筒体により拘束されており、ボトル本体が外筒内で回転することにより、該ボトル本体内から所定のタイミングで上記蓋体の拘束状態が解除されて該蓋体が開き、所定量のトナーがボルト本体から排出されるように構成されたものである請求項１０記載の弾性部材。
【発明の効果】
【００１３】
本発明の弾性部材は、低摩擦粉体の配合割合と１００％モジュラスを適正化して成膜性と低摩擦性とを両立させたコーティング層が表面に形成されたものであり、例えばトナー容器のシール部材として使用することにより、良好なシール性を長期に亘って確実に発揮し得、プリンタや複写機による印字性能の信頼性をも高めることができるものである。
【図面の簡単な説明】
【００１４】
【図１】トナー容器の開口部において蓋体とトナー容器との間をシールするシール部材の一例を示す概略断面図であり、（Ａ）は開口部が蓋体で閉じられた状態を示し、（Ｂ）は開口部が開いてトナーが排出されている状態を示し、（Ｃ）はトナー排出後に再び開口部が蓋体で閉じられた状態を示す。
【発明を実施するための形態】
【００１５】
本発明の弾性部材は、上記のように、弾性材料からなる基体の表面の少なくとも一部に低摩擦粉体を配合した樹脂コーティング層を形成したものである。
【００１６】
上記基体を形成する弾性材料は、本発明の弾性部材の用途等に応じ、各種の樹脂発泡体、各種のエラストマーやゴムなどから適宜選択して用いることができ、特に制限されるものではないが、上述したトナー容器の開口部に用いられるシール部材とする場合には、例えば、ポリウレタン、ポリエチレン、ポリプロピレン、エチレンビニルアセテートなどの樹脂の発泡体が好ましく用いられ、特にポリウレタンフォームが好適に用いられる。
【００１７】
上記基体を形成する弾性材料のポリウレタンフォームは、ポリオールとイソシアネート化合物とを主成分とするポリウレタンフォーム配合物を公知の方法により発泡させることにより、得ることができる。
【００１８】
ここで、上記ポリオールとしては、数平均分子量６００〜１００００、特に２０００〜５０００のポリオールが好ましく、これらポリオールのＯＨ価は２０〜２８０、特に２０〜６０であることが推奨される。このようなポリオールとしては、ポリエーテル系ポリオール、ポリエステル系ポリオール、ポリエステルポリエーテル系ポリオール、ポリカーボネート系ポリオール等やこれらの変性ポリオールとしてスチレン及び／又はアクリロニトリルグラフトポリマーポリオール等を使用でき、特にポリエーテル系ポリオールを好適に使用することができる。これらは１種を単独で又は２種以上を併用配合して使用することができる。
【００１９】
これらポリオールは市販品を用いることができ、例えばＧＳ−３０００（分子量３０００、ｆ＝３、三洋化成工業（株）製ポリエーテル系ポリオール）、Ｖ３９４３Ａ（ベースポリオール分子量３０００、ｆ＝３、ダウポリウレタン日本（株）製アクリロニトリル／スチレン４３％グラフトコポリマーポリオール）、３Ｐ５６Ｄ（分子量３０００、ｆ＝３、三井化学ポリウレタン（株）製ポリエステルポリエーテル系ポリオール）等を挙げることができる。
【００２０】
イソシアネート化合物としては、イソシアネート基を２個以上有する芳香族系、脂環族系、脂肪族系のポリイソシアネート、それらの混合物、それらを変性して得られる変性ポリイソシアネート等が挙げられる。その具体例としては、トリレンジイソシアネート、メチレンジフェニルジイソシアネート、ナフチレンジイソシアネート、キシリレンジイソシアネート、ポリメチレンポリフェニレンイソシアネート等の芳香族系ポリイソシアネート；水添メチレンジフェニルジイソシアネート、水添トリレンジイソシアネート、イソホロンジイソシアネート等の脂環族系ポリイソシアネート；ヘキサメチレンジイソシアネート、リジンジイソシアネート等の脂肪族系ポリイソシアネート；それらの混合物；それらの変性体等が挙げられる。変性体としては、例えば、ポリイソシアネートとポリオールとの反応生成物であるプレポリマー型変性体、ヌレート変性体、ウレア変性体、カルボジイミド変性体、アロファネート変性体、ビュレット変性体等が挙げられる。
【００２１】
上記イソシアネートの配合量は特に制限されるものではないが、イソシアネートインデックスで７０〜１５０とすることが好ましく、特に９０〜１２０が好ましい。イソシアネートインデックスが７０未満であると樹脂化反応が進まない場合があったり、耐久性に問題が出る事があり、逆に１５０を超えるとウレタンフォームのクッション性が損なわれたり、通気性が低下する場合がある。なお、イソシアネートインデックスとは、配合中の活性水素基（例えばポリオールの水酸基や発泡剤としての水等）に対するイソシアネート基の当量比（百分率）である。
【００２２】
上記ポリウレタンフォーム配合物中には、通常のポリウレタンフォーム配合物と同様に、必要に応じて発泡剤、触媒、整泡剤などの公知の添加剤を配合することができる。
【００２３】
ここで、発泡剤は発泡成形方法などに応じて適宜配合し得る。発泡剤としては、例えば水を発泡剤として好適に使用することができるが、メチレンクロライド、モノフッ化トリ塩化メタンなどの低沸点の化合物を使用することもできる。発泡剤の配合量は適宜調整され、特に制限されるものではないが、通常は全ポリオール１００質量部に対して０〜１５質量部、特に０〜５質量部とすることができる。
【００２４】
触媒としては、アミン触媒、金属触媒を好適に使用することができる。アミン触媒としては、テトラメチルヘキサメチレンジアミン、ペンタメチルジエチレントリアミン、ジメチルシクロヘキシルアミン、ビス−（ジメチルアミノエチル）エーテル、テトラメチルプロピレンジアミン、トリメチルアミノエチルピペラジン、テトラメチルエチレンジアミン、ジメチルベンジルアミン、メチルモルホリン、エチルモルホリン、トリエチレンジアミン等が例示され、金属触媒としては、スタナスオクテート、ジブチルチンジラウレート、オクチル酸ニッケル、オクチル酸カルシウム、オレイン酸第１錫、ナフテン酸コバルト、ナフテン酸鉛を例示することができる。これらの触媒は、単独で又は２種以上併用してもよい。触媒の配合量は、全ポリオール１００質量部に対して、例えば０〜５質量部、特に０．０1〜２質量部とすることができる。
【００２５】
整泡剤としては、例えば、オルガノポリシロキサン、アルキルカルボン酸塩、アルキルベンゼンスルホン酸塩等を例示することができる。整泡剤の配合量は、全ポリオール１００質量部に対して０〜５質量部、特に０．３〜４質量部とすることができる。
【００２６】
更に、本発明弾性部材の基体を形成する上記ポリウレタンフォーム配合物には、必要に応じて上記以外の各種添加剤を配合することもできる。例えば、顔料、染料等の着色剤、炭酸カルシウム等の充填剤、ゼオライト等の吸湿剤、架橋剤、酸化防止剤、難燃剤、紫外線吸収剤、光安定剤、カーボンブラック等の導電性物質、抗菌剤、湿潤分散剤、増粘剤、減粘剤などを配合することができる。
【００２７】
上記ポリウレタフォーム配合物を発泡することにより、本発明弾性部材の基体を得ることができる。この場合、その発泡方法としては、例えば、ワンショット法、プレポリマー法、メカニカルフロス法などの公知の方法を採用することかでき、特に制限されるものではないが、特に本発明弾性部材をトナー容器のシール部材などとして用いる場合には、トナーシール性、耐久性などの観点から微細なセル径を均質に備えるフォームを得ることができるメカニカルフロス法を採用することが好ましい。
【００２８】
メカニカルフロス法は、上記ポリウレタン配合物に特定の発泡剤を加えることなく、該ポリウレタン配合物を攪拌して充分に混合する際に、例えば空気や不活性ガス等の造泡用気体を混入することで気泡を形成し、そのままの状態で加熱・硬化させることによりポリウレタンフォームを成形する方法である。
【００２９】
例えば、上記ポリオール成分、触媒、添加剤等をあらかじめ混合、攪拌したポリオール溶液と、ポリイソシアネート化合物とをメカニカルフロス発泡機にて、混合、攪拌し、機械的に気泡を含有させた後、連続的にシート状に発泡させるか、あるいは成形型内に注入することにより、所望の形態のポリウレタンフォームを得ることができる。更に、このようにして得られたポリウレタンフォームは熱成形性を有しており、熱プレスにより更に熱成形することもできる。
【００３０】
ポリウレタンフォームの密度は、本発明弾性部材の用途等に応じて適宜設定され特に制限されるものではないが、通常は１５０〜６００ｋｇ／ｍ3、特に２００〜４５０ｋｇ／ｍ3程度とすることが好ましい。なお、フォームの密度は、エアー混入量、攪拌時間、攪拌強さ及び触媒の量を調節することにより、調整することができる。
【００３１】
本発明の弾性部材は、上述のとおり、上記ポリウレタンフォーム等の弾性材料からなる基体の表面の少なくとも一部に、低摩擦粉体を含有する樹脂コーティング層を形成したものである。
【００３２】
この樹脂コーティング層を形成する基材樹脂としては、特に制限はないが、特に上記トナー容器のシール部材として用いる場合には、基体の弾性に追随し得る柔軟性を有し、かつ動摩擦係数が低い樹脂が好ましく用いられ、具体的にはポリウレタン樹脂、アクリル樹脂、シリコーン樹脂、ポリカーボネート樹脂、フッ素系樹脂等の１種又は２種以上を混合して、あるいは共重合体として用いることができる。これらの中でも基体として好ましく用いられる上記ポリウレタンフォームとの相性の点でポリウレタン樹脂が好ましく用いられ、特に水系のポリウレタン樹脂が好ましい。また、ポリウレタン樹脂に、樹脂特性を調整するためにポリカーボネート樹脂やアクリル樹脂などを適量混合して用いることもできる。
【００３３】
これらの基材樹脂は、市販品を用いることができ、例えば、Ｂａｙｅｒ Ｍａｔｅｒｉａｌ Ｓｃｉｅｎｃｅ社製の「Ｂａｙｈｙｄｒｏｌ ＵＨ２６０６」や「Ｂａｙｈｙｄｒｏｌ ＵＨＸＰ２６４８」、大日精化工業株式会社製の「レザミン」などが例示される。
【００３４】
本発明では、この樹脂コーティング層の１００％モジュラスを２２〜３０ＭＰａ、好ましくは２４〜２８ＭＰａに調整するものであるが、この１００％モジュラスの調整は上記基材樹脂の選択により行うことができ、この場合複数種の樹脂を混合して微妙な調整を行うことができる。更に、例えばポリウレタン樹脂を用いる場合でも硬さの異なる複数種のポリウレタン樹脂を用いそれらの混合比を調節することにより１００％モジュラスを調整することができる。なお、１００％モジュラスはＪＩＳ Ｋ７３１１に従って測定すればよい。
【００３５】
ここで、樹脂コーティング層の１００％モジュラスが小さく２２ＭＰａに満たないと、成膜性は良好であるが動摩擦係数が大きくなり、一方１００％モジュラスが大きく３０ＭＰａを超えると動摩擦係数は小さくなるが塗料の成膜性が低下して欠陥のない良好な塗膜を形成することが困難になり、いずれの場合も本発明の目的を達成することができない。
【００３６】
この樹脂コーティング層には低摩擦粉体が配合される。低摩擦粉体としては、特に制限されるものではないが、ポリテトラフルオロエチレン(PTFE)、テトラフルオロエチレン・パーフルオロアルキルビニルエーテル共重合体(PFA)、テトラフルオロエチレン・ヘキサフルオロプロピレン共重合体(FEP)等のフッ素系樹脂やシリコーン系樹脂の粉体が好ましく用いられる。なお、フッ素系樹脂やシリコーン系樹脂以外にも、例えば表面処理シリカ粒子、表面処理アクリル樹脂等を用いることも可能であり、フッ素系樹脂やシリコーン系樹脂、その他の樹脂を複数種併用することもできる。
【００３７】
なお、低摩擦粉体の粒子の形状や粒径に制限はないが、粒子形状は球状であることが好ましく、また樹脂コーティング層表面に適度に露頭して動摩擦係数を良好に低下させるため、通常は平均粒径Ｄ５０が１〜２０μｍ、特に２〜１０μｍであることが好ましい。
【００３８】
本発明では、この低摩擦粉体の配合量を上記基材樹脂１００質量部に対して１．５〜４５質量部とするものであり、好ましくは１．５〜２０質量部、より好ましくは２〜２０質量部、更に好ましくは５〜２０質量部、より更に好ましくは１０〜２０質量部とされる。低摩擦粉体の配合量が１．５質量部よりも少ないと、塗膜の成膜性は良好となるが動摩擦係数が大きくなり、一方４５質量部を超えて多いと動摩擦係数は小さくなるが塗料の成膜性が低下して欠陥のない良好な塗膜を形成することが困難になり、いずれの場合も本発明の目的を達成することができない。
【００３９】
この樹脂コーティング層には、上記基材樹脂及び低摩擦粉体の他に、顔料，染料等の着色剤、炭酸カルシウム等の充填剤、架橋剤、酸化防止剤、難燃剤、紫外線吸収剤、光安定剤、カーボンブラック等の導電性物質、抗菌剤、湿潤分散剤、増粘剤、減粘剤、表面調整剤、ワックス添加剤などの公知の添加剤を必要に応じて添加することができる。また、この樹脂コーティング層は、上記基材樹脂、低摩擦粉体及び必要な添加剤を水やその他の溶媒に溶解して塗料を調整し、これを上記弾性基体の表面に塗布して塗膜を形成することにより得ることができるが、この場合、例えばブチルセロソルブやメチルセロソルブなどの助溶剤を用いることができる。なお、塗料の塗工方法は、スプレー法、ロールコーター法、浸漬法などの公知の方法から適宜選択すればよい。
【００４０】
ここで、上記低摩擦粉体の配合は、通常は上記基材樹脂を含む塗料中に配合分散させるが、場合によっては上記基材樹脂を含む塗料を塗工した後、直ちに塗膜表面に低摩擦粉体を散布して固着するようにしてもよい。なお、樹脂コーティング層の厚さは、弾性部材の用途や大きさ、厚さなどに応じて適宜設定され、特に制限されるものではないが、通常は０．５〜２０μｍ、特に２〜５μｍとすることができる。
【実施例】
【００４１】
以下、実施例及び比較例を示し、本発明についてより具体的に説明するが、本発明は下記実施例に制限されるものではない。
【００４２】
［実施例１〜４、比較例１〜５］
下記配合のポリウレタン配合物を、ポリオール１００ｃｃ／ｍｉｎに対して１１３ｃｃ／ｍｉｎの空気を供給しながらオークスミキサーにて攪拌した後、バーコーターにて反応液をフィルム上にシーティングし、１５０℃で１５分乾燥させて２ｍｍ×５００ｍｍ×５００ｍｍのシート状のポリウレタンフォームを得、これを基体とした。
【００４３】
〔ポリウレタン配合物〕
ポリオール１    １００質量部
（三洋化成工業（株）製の「サンニックスＧＳ−３０００」）
ポリオール２        ５質量部
（ＢＡＳＦ製の１，４−ブタンジオール）
イソシアネート    ３０質量部（インデックス１０５）
（住化バイエルウレタン（株）製の「スミジュール４４Ｖ２０」）
スズ触媒      ０．０２質量部
シリコーン整泡剤    ４質量部
（モーメンティブパフォーマンスマテリアルズジャパン製の「ＮＩＡＸ  ＳＩＬＩＣＯＮＥ  Ｌ６２６」）
【００４４】
一方、表１に示した配合の水性塗料を調製した。得られた各水性塗料を上記ポリウレタンフォームからなるシート状基体の一方の表面にスプレー法により塗布し、乾燥させて厚さ２〜３μｍの樹脂コーティング層を形成し、表面に樹脂コーティング層を有する弾性部材を得た。その際、樹脂コーティング層の外観を目視により確認し、欠陥の有無により成膜性を評価した。また、得られた各弾性部材について、樹脂コーティング層形成面の動摩擦係数をＪＩＳ Ｋ７１２５に従って測定した。更に、各水性塗料からソルベントキャスト法により１００μｍ厚のフィルムを作製し、ＪＩＳ Ｋ７３１１に従って１００％モジュラスを測定した。これらの結果を表１に示す。
【００４５】
なお、表１中の水性塗料Ａ〜Ｄ及び低摩擦粉体の詳細は下記のとおりである。
水性塗料Ａ：Ｂａｙｈｙｄｒｏｌ ＵＨ２６０６［ポリカーボネート含有脂肪族ポリウレタン分散塗料（樹脂分３５％）］
水性塗料Ｂ：Ｂａｙｈｙｄｒｏｌ ＵＨＸＰ２６４８［ポリカーボネート含有脂肪族ポリウレタン分散塗料（樹脂分３５％）］
水性塗料Ｃ：Ｂａｙｈｙｄｒｏｌ ＵＨ２３４２［脂肪酸変性ポリウレタン分散塗料（樹脂分３５％）］
水性塗料Ｄ：Ｂａｙｈｙｄｒｏｌ ＵＨＸＰ２５９２［酸化乾燥ポリエステル−ポリウレタン分散塗料（樹脂分４５％）］
低摩擦粉体：トスパール１４５［シリコーン樹脂微粒子（真球状、平均粒子径４．５μｍ）］
【表１】
0006398482.tif 000002
【００４６】
［実施例５〜７、比較例６〜８］
上記実施例１における配合から、表２に示すように低摩擦粉体（トスパール１４５）の配合量を変化させて水性塗料を調製し、実施例１と同様にして表面に樹脂コーティング層を有する弾性部材を作製した。得られた樹脂コーティング層及び弾性部材について実施例１と同様にして１００％モジュラス、成膜性及び動摩擦係数を測定又は評価した。結果を表２に示す。なお、表２には上記実施例１も併記した。
【００４７】
【表２】
0006398482.tif 000003
【００４８】
表１，２に示されているように、樹脂コーティング層の低摩擦粉体の配合量及び１００％モジュラスを適正化した実施例１〜７の弾性部材は、樹脂コーティング層の成膜性に優れ、かつ動摩擦係数が０．４以下の良好な低摩擦性を有するものであった。
【００４９】
一方、樹脂コーティング層を形成する塗膜の１００％モジュラスが２２ＭＰａ未満の比較例２〜５の弾性部材は、動摩擦係数が０．４を超えて大きく、低摩擦性に劣るものとなり、逆に１００％モジュラスが３０ＭＰａを超える比較例１では、成膜性に劣り、ひび割れ、剥がれが発生して、良好な樹脂コーティング層を形成することができなかった。また、低摩擦粉体を配合しない比較例６は１００％モジュラスが適正化されていても動摩擦係数が０．４を超えて大きくなり、逆に低摩擦粉体の配合量が樹脂成分１００質量部に対して４５質量部を超える比較例７，８では、良好な動摩擦係数を示すものの成膜性に劣るものであった。
【符号の説明】
【００５０】
１  蓋体
２  ボトル本体（トナー容器）
３  外筒
４  開口部
５  シール部材（弾性部材）
６  トナー排出口
ｔ  トナー
【図１】
0006398482.tif 000004